(57)【要約】生分解性速度が制御され、早期に強度や外観保持性が低下することがなく、また、均一な品質を示す成形品を与えることができるポリヒドロキシカルボン酸とその製造方法。ポリヒドロキシカルボン酸は、環状エステルの開環重合体である。ポリヒドロキシカルボン酸は、重量平均分子量（Ｍｗ）が１０，０００〜１，０００，０００の範囲であり、重量平均分子量（Ｍｗ）と数平均分子量（Ｍｎ）との比（Ｍｗ／Ｍｎ）で表わされる分子量分布が１．０〜２．５の範囲であり、かつ、黄色度（ＹＩ）が４０以下であり、生分解性速度が精密に制御されている。【特許請求の範囲】
【請求項１】
環状エステルを開環重合して得られるポリヒドロキシカルボン酸であって、
（ａ）重量平均分子量（Ｍｗ）が１０，０００〜１，０００，０００の範囲であり、
（ｂ）重量平均分子量（Ｍｗ）と数平均分子量（Ｍｎ）との比（Ｍｗ／Ｍｎ）で表わされる分子量分布が１．０〜２．５の範囲であり、かつ、
（ｃ）プレス成形後、結晶化させたシートの黄色度（ＹＩ）が４０以下であるポリヒドロキシカルボン酸。
【請求項２】
グリコリドを開環重合して得られるポリグリコール酸である請求項１記載のポリヒドロキシカルボン酸。
【請求項３】
（ｄ）２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上である請求項１記載のポリヒドロキシカルボン酸。
【請求項４】
（ｅ）流速１０ｍｌ／分の窒素気流下、５０℃から２℃／分の昇温速度で加熱したとき、５０℃での重量からの重量減少率が１％になる温度が２００℃以上である請求項１記載のポリヒドロキシカルボン酸。
【請求項５】
（ｆ）温度２４０℃、剪断速度１２２／秒で測定した溶融粘度が１０〜１００，０００Ｐａ・ｓの範囲である請求項１記載のポリヒドロキシカルボン酸。
【請求項６】
（I）２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上で、かつ、
(II)プレス成形後、結晶化させたシートの黄色度（ＹＩ）が４０以下であることを特徴とする溶融安定性ポリグリコール酸。
【請求項７】
(III)流速１０ｍｌ／分の窒素気流下、５０℃から２℃／分の昇温速度で加熱したとき、５０℃での重量からの重量減少率が１％になる温度が２００℃以上である請求項６記載の溶融安定性ポリグリコール酸。
【請求項８】
(IV)温度２４０℃、剪断速度１２２／秒で測定した溶融粘度が１０〜１００，０００Ｐａ・ｓの範囲である請求項６記載の溶融安定性ポリグリコール酸。
【請求項９】
(V)重量平均分子量（Ｍｗ）が１０，０００〜１，０００，０００で、かつ、重量平均分子量（Ｍｗ）と数平均分子量（Ｍｎ）との比（Ｍｗ／Ｍｎ）で表わされる分子量分布が１．０〜２．５の範囲にある請求項６記載の溶融安定性ポリグリコール酸。
【請求項１０】
請求項６記載のポリグリコール酸から形成された長さ１〜１０ｍｍ、厚み１〜１０ｍｍのペレット。
【請求項１１】
環状エステルを１２０〜２５０℃で３分間から５０時間開環重合させた後、該重合温度より１０〜５０℃低い温度で１〜５０時間延長重合を行うことを特徴とするポリヒドロキシカルボン酸の製造方法。
【請求項１２】
（ａ）重量平均分子量（Ｍｗ）が１０，０００〜１，０００，０００の範囲であり、
（ｂ）重量平均分子量（Ｍｗ）と数平均分子量（Ｍｎ）との比（Ｍｗ／Ｍｎ）で表わされる分子量分布が１．０〜２．５の範囲であり、かつ、
（ｃ）プレス成形後、結晶化させたシートの黄色度（ＹＩ）が４０以下であるポリヒドロキシカルボン酸を製造する請求項１１記載の製造方法。
【請求項１３】
（１）グリコリドを溶融状態で開環重合する工程、
（２）生成したポリマーを溶融状態から固体状態に変換する工程、
（３）所望により、固体状態でさらに固相重合する工程、及び
（４）固体状態のポリマーを加熱下に溶融混練する工程
を含む溶融安定性ポリグリコール酸の製造方法。
【請求項１４】
工程（１）において、溶融状態での開環重合を２２５℃以下の温度で行う請求項１３記載の製造方法。
【請求項１５】
工程（４）において、２２０〜２５０℃の温度範囲で溶融混練を行う請求項１３記載の製造方法。
【請求項１６】
工程（４）において、１〜２０分間の時間範囲で溶融混練する請求項１３記載の製造方法。
【請求項１７】
工程（４）において、ロール、ニーダー、または押出機を用いてポリマーの溶融混練を行う請求項１３記載の製造方法。
【請求項１８】
(I)２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上であるポリグリコール酸を製造する請求項１３記載の製造方法。
【請求項１９】
(II)プレス成形後、結晶化させたシートの黄色度（ＹＩ）が４０以下であるポリグリコール酸を製造する請求項１３記載の製造方法。
【請求項２０】
(III)流速１０ｍｌ／分の窒素気流下、５０℃から２℃／分の昇温速度で加熱したとき、５０℃での重量からの重量減少率が１％になる温度が２００℃以上であるポリグリコール酸を製造する請求項１３記載の製造方法。
【請求項２１】
(IV)温度２４０℃、剪断速度１２２／秒で測定した溶融粘度が１０〜１００，０００Ｐａ・ｓの範囲であるポリグリコール酸を製造する請求項１３記載の製造方法。
【請求項２２】
(V)重量平均分子量（Ｍｗ）が１０，０００〜１，０００，０００で、かつ、重量平均分子量（Ｍｗ）と数平均分子量（Ｍｎ）との比（Ｍｗ／Ｍｎ）で表わされる分子量分布が１．０〜２．５の範囲にあるポリグリコール酸を製造する請求項１３記載の製造方法。
【発明の詳細な説明】
【技術分野】
【０００１】
本発明は、グリコリドやラクチドなどの環状エステルを開環重合してなる生分解性を有するポリヒドロキシカルボン酸とその製造方法に関する。さらに詳しくは、本発明は、生分解性速度が制御され、着色が抑制されたポリヒドロキシカルボン酸とその製造方法に関する。特に、本発明は、溶融安定性に優れ、かつ、着色の少ないポリグリコール酸（即ち、ポリグリコリド）とその製造方法に関する。
【０００２】
本発明のポリグリコール酸やポリ乳酸、あるいはこれらの共重合体などのポリヒドロキシカルボン酸は、シート、フィルム、繊維、その他の各種成形品、複合材料（例えば、多層フィルム、多層容器）などとして有用である。
【背景技術】
【０００３】
ヒドロキシカルボン酸の２分子間環状エステル（「環状二量体」ともいう）を開環重合すると、ポリヒドロキシカルボン酸を得ることができる。このような環状エステルとしては、グリコール酸の２分子間環状エステルであるグリコリド、乳酸の２分子間環状エステルであるラクチドなどが代表的なものである。グリコリドを開環重合するとポリグリコール酸（即ち、ポリグリコリド）が得られる。ラクチドを開環重合するとポリ乳酸（即ち、ポリラクチド）が得られる。
【０００４】
環状エステルを開環重合して得られるポリグリコール酸やポリ乳酸、あるいはラクチドとグリコリドとの開環共重合体などのポリヒドロキシカルボン酸は、生分解性高分子材料として知られており、古くから手術用の縫合糸などの用途に適用することが提案されている（例えば、米国特許第３,２９７,０３３号明細書、米国特許第３，６３６，９５６号明細書）。
【０００５】
特にポリグリコール酸は、他の生分解性高分子材料に比べて、耐熱性、ガスバリヤー性、機械的強度等に優れているため、シート、フィルム、容器、射出成形品などとして、新たな用途展開が図られている（特開平１０−６０１３６号公報、特開平１０−８０９９０号公報、特開平１０−１３８３７１号公報、特開平１０−３３７７７２号公報）。
【０００６】
これらのポリヒドロキシカルボン酸は、生分解性を有しており、環境に優しい高分子材料ではあるものの、その生分解性の速度を制御することが困難であった。従来、ポリヒドロキシカルボン酸の生分解性速度は、一般に、その平均分子量に依存していると考えられていた。生分解性速度は、例えば、ポリヒドロキシカルボン酸成形品を土中に埋設し、崩壊する期間を観察することによって、ある程度の定量化が可能である。この方法を土中崩壊性試験という。
【０００７】
そこで、ポリヒドロキシカルボン酸成形品の土中崩壊性試験を行った場合、ポリヒドロキシカルボン酸の重量平均分子量が大きくなるほど、崩壊に長期間を必要とし、重量平均分子量が小さくなるほど、短期間で崩壊すると考えられていた。もちろん、ポリヒドロキシカルボン酸の重量平均分子量が極めて小さい場合には、一般に、短期間で土中崩壊性を示す。
【０００８】
しかし、本発明者らの検討結果によれば、ポリヒドロキシカルボン酸の生分解性速度は、必ずしも重量平均分子量などの平均分子量には依存しないことが判明した。平均分子量の指標として、重量平均分子量以外に、溶液粘度、溶融粘度などを用いても同様である。
【０００９】
一般に、生分解性速度が速い場合には、使用済みのポリヒドロキシカルボン酸成形品を生分解させたり、コンポスト化するのが容易であるという利点があるが、成形品の用途は、極めて短期間での使用目的の分野や低強度製品の分野などに限定される。
【００１０】
フィルムや容器などのポリヒドロキシカルボン酸成形品であって、通常のプラスチック成形品と同様の耐久性や外観保持性が期待される用途分野で用いられる場合、生分解性速度が速すぎると、成形品の強度が早期に低下したり、製品外観を長期に保持することが困難になる。そこで、ポリヒドロキシカルボン酸の高分子量化を図ることにより、生分解性を損うことなく、耐久性や外観保持性に優れた成形品を得ようと試みられてきた。
【００１１】
ところが、予期に反して、高分子量のポリヒドロキシカルボン酸を用いただけでは、早期の生分解性を充分に抑制して、強度や外観を保持することが困難であることが判明した。また、ポリヒドロキシカルボン酸の製造ロット毎の生分解性速度のバラツキもあり、均一な品質の製品を製造することが困難であった。また、グリコリドの開環重合体などのポリグリコール酸は、重合温度を高くして長時間重合させると、着色しやすくなる。
【００１２】
このように、ポリヒドロキシカルボン酸の着色を抑制しつつ、生分解性速度を制御することは困難であり、そのための手段については、未だ提案されていない。
【００１３】
ポリヒドロキシカルボン酸の中でもポリグリコール酸は、その製造技術が未だ充分に確立していないため、溶融安定性に優れ、かつ、着色の少ない成形品を与えることができるポリグリコール酸を製造することは困難であった。
【００１４】
ポリグリコール酸の溶融安定性が悪いと、安定して溶融成形加工を行うことができない。ポリグリコール酸が着色しやすいものであると、製品価値が損われ、衛生上も問題が生じる。ポリグリコール酸の生分解性が急速であると、コンポスト化が容易であるものの、製品寿命を制御することが困難である。
【００１５】
米国特許第３，２９７，０３３号明細書には、重合触媒を混合したグリコリドをガラス管に仕込み、１８５〜１９０℃で開環重合を行ったこと、そして、冷却後に白色ポリマーが得られたことが記載されている（実施例１）。このように、ポリグリコール酸の融点（約２２０℃）以下の温度で開環重合を行うと、着色の少ないポリマーを得ることができる。
【００１６】
しかし、重合温度を低くすると、重合反応中に生成ポリマーが結晶固化しやすく、それによって、重合反応が不均一になりやすい。その結果、得られたポリグリコール酸は、溶融安定性が悪く、シート、フィルム、繊維などの各種成形品に押出成形する際に、溶融粘度が大きく変化し、安定して押出成形を行うことが困難である。
【００１７】
米国特許第３,４６８,８５３号明細書には、重合触媒を混合したグリコリドを２０５〜２３５℃の温度で、実質的に粘度が平衡に達するまで、開環重合を行う方法が開示されている。しかし、高温で長時間の開環重合を行うと、生成ポリグリコール酸が着色して、商品価値が大きく下がる場合が多かった。
【００１８】
米国特許第２,６６８,１６２号明細書には、重合触媒を混合したグリコリドを１５０〜２００℃で開環重合して低分子量のポリマーを生成させた後、２２０〜２４５℃に昇温して溶融粘度を向上させるポリグリコール酸の製造方法が開示されている。しかし、この方法は、昇温に時間がかかりやすく、また、急激に昇温すると、加熱ムラが発生しやすいため、生成ポリグリコール酸の着色を防止することが困難であった。
【発明の開示】
【発明が解決しようとする課題】
【００１９】
本発明の目的は、生分解性速度が制御され、かつ、着色が抑制されたポリヒドロキシカルボン酸とその製造方法を提供することにある。
【００２０】
また、本発明の目的は、早期に強度や外観保持性が低下することがなく、かつ、均一な品質を示す成形品を与えることができるポリヒドロキシカルボン酸を提供することにある。
【００２１】
さらに、本発明の目的は、溶融安定性が顕著に改善され、同時に、着色が抑制されたポリグリコール酸とその製造方法を提供することにある。
【００２２】
本発明の他の目的は、溶融安定性に優れ、着色が少なく、しかも生分解性が制御されたポリグリコール酸とその製造方法を提供することにある。
【００２３】
本発明者らは、ポリヒドロキシカルボン酸の生分解性速度が必ずしも平均分子量に依存することがない原因について探究したところ、従来のポリヒドロキシカルボン酸では、その分子量分布が充分に制御されていない点に着目した。ポリヒドロキシカルボン酸の分子量分布が広いと、平均値では高い重量平均分子量や溶融粘度などを示すものの、低分子量領域にあるポリヒドロキシカルボン酸（低分子量物）が早期に生分解を受けてしまい、これが製品全体の強度を低下させたり、外観を悪化させてしまう。また、早期に生分解を受けやすい低分子量物が多量に存在すると、ポリヒドロキシカルボン酸成形品全体の生分解性速度が早くなってしまう。
【００２４】
そこで、本発明者らは、さらに研究を進めた結果、重量平均分子量が特定の範囲内にあり、かつ、比較的シャープな分子量分布を有するポリヒドロキシカルボン酸が、実用的な強度特性を示すとともに、生分解性速度が制御され、そして、均一な品質の成形品を与えることを見出した。
【００２５】
ポリヒドロキシカルボン酸の分子量分布が狭いと、生分解性を受けやすい低分子量物が少なく、全体がほぼ均一に生分解を受けることになる。その結果、生分解性が制御され、かつ、生分解性速度のバラツキが小さなポリヒドロキシカルボン酸を得ることができる。分子量分布を狭く調整し、そして、ポリヒドロキシカルボン酸の重量平均分子量を調整することにより、生分解性速度を任意に制御することができる。
【００２６】
一方、ポリヒドロキシカルボン酸の分子量分布を調整するために、高い重合温度で長時間の重合反応を行うと、生成ポリマーが着色しやすくなることが判明した。これに対して、重合温度を低くすると、分子量分布が広くなる傾向を示す。そこで、ポリヒドロキシカルボン酸の重合を行った後、重合温度よりも低い温度で延長重合を行ったところ、着色を顕著に抑制しつつ、分子量分布がシャープに制御されたポリヒドロキシカルボン酸の得られることを見出した。この方法では、最初のポリヒドロキシカルボン酸の重合を比較的高温かつ短時間の条件で行うことが好ましい。
【００２７】
さらに、本発明者らは、グリコリドを溶融状態で開環重合した後、生成ポリマーを溶融状態から固体状態に変換し、次いで、固体状態のポリマーを加熱下に溶融混練することにより、溶融安定性が顕著に改善され、黄色度（ＹＩ）が小さなポリグリコール酸の得られることを見出した。固体状態に変換後、所望により、固相重合を行ってから溶融混練してもよい。
【００２８】
本発明の方法によれば、２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上、及び／またはプレス成形後、結晶化させたシートの黄色度（ＹＩ）が４０以下である溶融安定性に優れたポリグリコール酸を得ることができる。
【００２９】
本発明の溶融安定性ポリグリコール酸は、溶融成形加工時の溶融安定性に優れ、しかも色調に優れたシート、フィルム、繊維などの成形品を提供することができる。また、ポリグリコール酸の重量平均分子量と分子量分布を調整することにより、ポリグリコール酸の生分解性を制御することが可能である。
本発明は、これらの知見に基づいて完成するに至ったものである。
【課題を解決するための手段】
【００３０】
かくして、本発明によれば、環状エステルを開環重合して得られるポリヒドロキシカルボン酸であって、
（ａ）重量平均分子量（Ｍｗ）が１０，０００〜１，０００，０００の範囲であり、
（ｂ）重量平均分子量（Ｍｗ）と数平均分子量（Ｍｎ）との比（Ｍｗ／Ｍｎ）で表わされる分子量分布が１．０〜２．５の範囲であり、かつ、
（ｃ）プレス成形後、結晶化させたシートの黄色度（ＹＩ）が４０以下であることを特徴とする生分解性速度が制御されたポリヒドロキシカルボン酸が提供される。
【００３１】
また、本発明によれば、環状エステルを１２０〜２５０℃で３分間から５０時間開環重合させた後、該重合温度より１０〜５０℃低い温度で１〜５０時間延長重合を行うことを特徴とするポリヒドロキシカルボン酸の製造方法が提供される。
【００３２】
さらに、本発明によれば、(I）２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上、及び／または(II)プレス成形後、結晶化させたシートの黄色度（ＹＩ）が４０以下であることを特徴とする溶融安定性ポリグリコール酸が提供される。
【００３３】
さらにまた、本発明によれば、（１）グリコリドを溶融状態で開環重合する工程、（２）生成したポリマーを溶融状態から固体状態に変換する工程、（３）所望により、固体状態でさらに固相重合する工程、及び（４）固体状態のポリマーを加熱下に溶融混練する工程を含む溶融安定性ポリグリコール酸の製造方法が提供される。
【発明を実施するための最良の形態】
【００３４】
１．環状エステル
本発明で使用する環状エステルとしては、ヒドロキシカルボン酸の２分子間環状エステルを用いることができる。ヒドロキシカルボン酸としては、例えば、グリコール酸、Ｌ−乳酸、Ｄ−乳酸、α−ヒドロキシ酪酸、α−ヒドロキシイソ酪酸、α−ヒドロキシ吉草酸、α−ヒドロキシカプロン酸、α−ヒドロキシイソカプロン酸、α−ヒドロキシヘプタン酸、α−ヒドロキシオクタン酸、α−ヒドロキシデカン酸、α−ヒドロキシミリスチン酸、α−ヒドロキシステアリン酸、及びこれらのアルキル置換体などを挙げることができる。
【００３５】
環状エステルの中でも、グリコール酸の２分子間環状エステルであるグリコリド、乳酸の２分子間環状エステルであるＬ−ラクチド及びＤ−ラクチドなどが好ましく、グリコリドが特に好ましい。グリコリドを開環重合すると、ポリグリコール酸が得られ、ラクチドを開環重合させると、ポリ乳酸が得られる。グリコリドとラクチドは、共重合させることができる。
【００３６】
グリコリドの製造方法は、特に限定されないが、一般的には、グリコール酸オリゴマーを熱解重合することにより得ることができる。グリコール酸オリゴマーの解重合法として、例えば、米国特許第２,６６８,１６２号明細書に記載の溶融解重合法、特開２０００−１１９２６９号公報に記載の固相解重合法、特開平９−３２８４８１号公報に記載の溶液解重合法などを採用することができる。Ｋ．ＣｈｕｊｏらのＤｉｅ  Ｍａｋｒｏｍｏｌｅｋｕｌａｒｅ  Ｃｈｅｍｅ，１００（１９６７），２６２−２６６に報告されているクロロ酢酸塩の環状縮合物として得られるグリコリドも用いることができる。
【００３７】
グリコリドやラクチドは、他のコモノマーと共重合させることができる。コモノマーとしては、シュウ酸エチレン（すなわち、１，４−ジオキサン−２，３−ジオン）、ラクトン類（例えば、β−プロピオラクトン、β−ブチロラクトン、ピバロラクトン、γ−ブチロラクトン、δ−バレロラクトン、βーメチル−δ−バレロラクトン、ε−カプロラクトン等）、トリメチレンカーボネート、及び１，３−ジオキサンなどの環状モノマー；乳酸、３−ヒドロキシプロパン酸、３−ヒドロキシブタン酸、４−ヒドロキシブタン酸、６−ヒドロキシカプロン酸などのヒドロキシカルボン酸またはそのアルキルエステル；エチレングリコール、１，４−ブタンジオール等の脂肪族ジオールと、こはく酸、アジピン酸等の脂肪族ジカルボン酸またはそのアルキルエステルとの実質的に等モルの混合物；またはこれらの２種以上を挙げることができる。
【００３８】
これの中でも、共重合させやすく、物性に優れた共重合体が得られやすい点で、ラクトン類、トリメチレンカーボネートなどの環状化合物；乳酸、グリコール酸などのヒドロキシカルボン酸；が好ましい。
【００３９】
コモノマーは、全仕込みモノマーの通常４５重量％以下、好ましくは３０重量％以下、より好ましくは１０重量％以下の割合で使用する。共重合することにより、所望の物性を有する開環共重合体を得ることができる。例えば、グリコリドと他のモノマーとを開環共重合することにより、ポリグリコール酸の融点を低下させて加工温度を下げたり、結晶化速度を制御して押出加工性や延伸加工性を改善することができる。
【００４０】
２．ポリヒドロキシカルボン酸
本発明のポリグリコール酸やポリ乳酸、グリコリド／ラクチド共重合体などのポリヒドロキシカルボン酸は、その重量平均分子量（Ｍｗ）が１０，０００〜１，０００，０００の範囲であり、かつ、重量平均分子量（Ｍｗ）と数平均分子量（Ｍｎ）との比（Ｍｗ／Ｍｎ）で表わされる分子量分布（多分散度ともいう）が１．０〜２．５の範囲であることが、生分解性速度を制御する上で必要である。
【００４１】
本発明のポリヒドロキシカルボン酸の重量平均分子量（Ｍｗ）が１０，０００〜１，０００，０００の範囲内にあることにより、溶融成形加工性と機械的強度が良好であり、また、重量平均分子量を調整することにより生分解性速度を制御することができる。重量平均分子量は、好ましくは２０，０００〜８００，０００、より好ましくは３０，０００〜６００，０００であり、多くの場合、５０，０００〜５００，０００の範囲で良好な物性を得ることができる。重量平均分子量が小さすぎると、成形品が脆くなりやすく、大きすぎると、溶融成形加工が困難になる。
【００４２】
本発明のポリヒドロキシカルボン酸の分子量分布（Ｍｗ／Ｍｎ）を１．０〜２．５の範囲内にすることによって、早期の生分解性を受けやすい低分子量領域の重合体成分（低分子量物）の量を低減させて、生分解性速度を制御することができる。分子量分布が大きすぎると、生分解性速度がポリヒドロキシカルボン酸の重量平均分子量（あるいは溶融粘度若しくは溶液粘度）に依存しなくなりやすい。この分子量分布は、好ましくは１．３〜２．４、より好ましくは１．５〜２．３である。
【００４３】
重量平均分子量を上記範囲内とし、かつ、分子量分布を上記範囲内に調整することにより、生分解性を制御することができる。より具体的には、ポリヒドロキシカルボン酸からなる成形品を土中で崩壊させた場合、その崩壊速度（生分解性速度）を長くすることができる。分子量分布が大きすぎると、重量平均分子量を大きくしても、生分解性速度が大きくなり、生分解性速度が分子量に依存しにくくなりやすい。また、分子量分布が狭いと、生分解性速度を重量平均分子量により制御することも可能となる。
【００４４】
本発明のポリヒドロキシカルボン酸は、プレス成形後、結晶化させたシートの黄色度（ＹＩ）が４０以下と小さく、着色が顕著に抑制されている。この黄色度は、好ましくは３５以下、より好ましくは３０以下である。黄色度は、多くの場合２５以下、さらには２０以下にまで低減させることができる。黄色度は、可能な限り低いことが望ましいが、通常５以上で、多くの場合８以上である。黄色度が大きすぎると、成形物が褐色になるなど着色が著しくなり、商品価値が下がるとともに、着色剤を用いて所望の色調に着色することが困難になる。また、着色が大きいと、食品包装材料や医療用具などの用途分野では、衛生上の問題点も指摘されるようになる。
【００４５】
本発明のポリヒドロキシカルボン酸は、溶融成形加工時の溶融安定性に優れていることが好ましい。より具体的に、本発明のポリヒドロキシカルボン酸は、２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上である溶融安定性に優れたポリヒドロキシカルボン酸であることが好ましい。
【００４６】
また、本発明のポリヒドロキシカルボン酸は、流速１０ｍｌ／分の窒素気流下、５０℃から２℃／分の昇温速度で加熱したとき、５０℃での重量からの重量減少率が１％になる温度が２００℃以上であることが、溶融安定性の観点から望ましい。
【００４７】
３．溶融安定性ポリグリコール酸
本発明のポリヒドロキシカルボン酸は、溶融安定性に優れたポリグリコール酸であることが好ましい。そこで、以下、本発明の溶融安定性ポリグリコール酸について、さらに詳細に説明する。
【００４８】
本発明の溶融安定性ポリグリコール酸は、溶融成形加工時の溶融安定性に優れ、かつ、着色の少ないポリグリコール酸である。溶融安定性は、２５０℃で予熱５分間後に測定した初期粘度（η０）に対する２５０℃で６０分間保持後に測定した粘度（η６０）の割合〔（η６０／η０）×１００〕として定義される溶融粘度保持率によって客観的に評価することができる。
【００４９】
本発明の溶融安定性ポリグリコール酸は、溶融粘度保持率が４０％以上であり、多くの場合、５０％以上、さらには６０％以上にすることが可能である。溶融粘度保持率は、可能な限り高いことが望ましいが、通常８０％以下、多くの場合７５％以下である。
【００５０】
ポリグリコール酸を押出成形などの一般的溶融成形加工法を適用して成形加工するには、成形加工時の溶融粘度の変化が小さいほど安定して成形加工を行うことができる。ポリグリコール酸の溶融粘度保持率が低すぎると、例えば、押出成形時に、押出トルクの変動が起こったり、押出中のシートやフィルムなどの破断が起こったりして、安定して成形を行うことが困難である。また、溶融安定性が低すぎるポリグリコール酸を用いると、押出中に揮発分の発生量が多く、ロールなどの部材へ揮発物が付着することがある。
【００５１】
本発明の溶融安定性ポリグリコール酸は、プレス成形後、結晶化させたシートの黄色度（ＹＩ）が４０以下と小さく、着色が顕著に抑制されている。
【００５２】
本発明の溶融安定性ポリグリコール酸は、流速１０ｍｌ／分の窒素気流下、５０℃から２℃／分の昇温速度で加熱したとき、５０℃での重量からの重量減少率が１％になる温度が２００℃以上であることが望ましい。重量減少率が１％になる温度が２００℃未満であると、溶融成形加工時に揮発ガスが多量に発生しやすく、それが成形品に付着して外観を損ねたり、あるいは成形機の各部に付着して汚染し易くなる。この温度は、好ましくは２１０℃以上、より好ましくは２２０℃以上である。この温度は、高いほど望ましいが、通常２４５℃以下、多くの場合２４０℃以下である。
【００５３】
本発明の溶融安定性ポリグリコール酸は、温度２４０℃、剪断速度１２２／秒で測定した溶融粘度が１０〜１００，０００Ｐａ・ｓの範囲であることが好ましい。この溶融粘度は、好ましくは５０〜２０，０００Ｐａ・ｓ、より好ましくは１００〜１０，０００Ｐａ・ｓである。ポリグリコール酸の溶融粘度が低すぎると、成形品の機械的強度が低下して脆くなりやすく、高すぎると、溶融成形加工が困難になる。
【００５４】
本発明の溶融安定性ポリグリコール酸は、重量平均分子量（Ｍｗ）が１０，０００〜１，０００，０００で、かつ、重量平均分子量（Ｍｗ）と数平均分子量（Ｍｎ）との比（Ｍｗ／Ｍｎ）で表わされる分子量分布（すなわち、多分散度）が１．０〜２．５の範囲にあることが、溶融成形加工性と生分解性の制御の観点から好ましい。
【００５５】
本発明の溶融安定性ポリグリコール酸は、長さ１〜１０ｍｍ、厚み１〜１０ｍｍのペレットとして供給されることが好ましい。ペレットは、成形を安定的に行う上で効果的な形状である。ペレットの大きさ（長さと厚み）が上記範囲より小さすぎると、成形時に静電気により樹脂が成形機に付着しやすくなり、大きすぎると、溶融に時間がかかったり、過剰な熱履歴を与える必要が生じて着色しやすくなる。
【００５６】
４．ポリヒドロキシカルボン酸の製造方法
前記の如き環状エステルを開環重合（開環共重合を含む）することにより、ポリヒドロキシカルボン酸を製造することができる。通常は、環状エステルを塊状で開環重合することにより、ポリヒドロキシカルボン酸を得ている。
【００５７】
ポリヒドロキシカルボン酸の重量平均分子量（Ｍｗ）及び分子量分布（Ｍｗ／Ｍｎ）が所定の範囲内になるように調整するには、例えば、(i)重合触媒の種類と量、(ii)分子量調節剤の種類と量、(iii)重合装置や重合温度、重合時間などの重合条件、(iv)重合後の後処理、及びこれらの組み合わせなどを工夫することが重要である。
【００５８】
生成ポリヒドロキシカルボン酸の着色を抑制しつつ、分子量分布を制御する方法としては、最初の開環重合（「前段重合」ともいう）後、その重合温度より１０〜５０℃低い温度で１〜５０時間延長重合（「後段重合」ともいう）を行う方法が好ましい。
【００５９】
重合触媒としては、例えば、ハロゲン化スズ（例えば、二塩化スズ、四塩化スズ）、有機カルボン酸スズ（例えば、オクタン酸スズ）などのスズ系化合物；アルコキシチタネートなどのチタン系化合物；アルコキシアルミニウムなどのアルミニウム系化合物；ジルコニウムアセチルアセトンなどのジルコニウム系化合物；ハロゲン化アンチモンなどを挙げることができるが、これらに限定されるものではない。重合触媒は、例えば、環状エステルに対して重量比で、好ましくは１〜１０００ｐｐｍ、より好ましくは３〜３００ｐｐｍの範囲内で用いられる。
【００６０】
重量平均分子量の調節ために、ラウリルアルコールのような高級アルコールを分子量調節剤として添加することができる。また、物性改良の目的で、グリセリンのような多価アルコールを添加してもよい。
【００６１】
重合装置としては、押出機型、パドル翼を持った縦型、ヘリカルリボン翼を持った縦型、押出機型やニーダー型の横型、アンプル型、管状型など様々な装置の中から、適宜選択することができる。
【００６２】
開環重合（前段重合）における重合温度は、実質的な重合開始温度である１２０℃から２５０℃の範囲内で設定することができる。重合温度は、好ましくは１３０〜２４０℃、より好ましくは１４０〜２３０℃、特に好ましくは１５０〜２２５℃である。重合温度が低すぎると、生成ポリマーの分子量分布が広くなりやすい。重合温度が高くなりすぎると、生成ポリマーが熱分解を受けやすくなる。
【００６３】
開環重合（前段重合）における重合時間は、３分間〜５０時間の範囲から選択される。重合温度が高いほど、重合時間を短くすることが、生成ポリマーの着色を抑制する上で望ましい。また、比較的高い重合温度で、比較的短時間の重合条件を採用することが、生成ポリマーの着色を抑制しつつ、分子量分布をシャープにする上で好ましい。重合時間は、好ましくは５分間〜３０時間の範囲内である。重合時間が短すぎると、重合が充分に進行し難く、長すぎると、生成ポリマーが熱分解を受けやすくなる。
【００６４】
延長重合（後段重合）は、前記開環重合（前段重合）での重合温度より１０〜５０℃低い重合温度で、１〜５０時間の重合時間という重合条件下で行う。延長重合における重合温度は、前段重合での重合温度よりも好ましくは１５〜４８℃、より好ましくは２０〜４５℃低い温度とすることが望ましい。延長重合での重合時間は、好ましくは１．５〜３０時間、より好ましくは２〜２０時間、特に好ましくは３〜１５時間という比較的長時間とすることが望ましい。延長重合での重合温度が低いほど、重合時間を長くすることが望ましい。
【００６５】
従来、生成ポリマーの熱分解や着色を避けるために、比較的低温で開環重合が行われていたが、重合温度を低くすると、重合反応中に生成ポリマーが結晶固化しやすく、それによって、重合反応が不均一になりやすい。その結果、分子量分布が広いポリヒドロキシカルボン酸が生成する。一方、重合温度を高めると、生成ポリマーの分子量分布がシャープになりやすいが、その場合でも、触媒量や分子量調節剤の種類と量を調整することが望ましい。
【００６６】
前段重合において、比較的低温で開環重合を行う場合には、重合反応の終了後に、重合反応系の温度を２２０〜２５０℃に上昇させたり、生成ポリマーを溶融混練したりすることが、低分子量物を低減させて、分子量分布をシャープにする上で好ましい。
【００６７】
５．溶融安定性ポリグリコール酸の製造方法
本発明のポリヒドロキシカルボン酸の中でも、特に溶融安定性に優れたポリグリコール酸を製造するには、以下に述べる製造方法を採用することが好ましい。
【００６８】
本発明のポリグリコール酸は、下記の反応式に示されるように、グリコール酸の２分子間環状エステルであるグリコリドの開環重合により製造することができる。
【００６９】
【化１】
2004534135.tif 000002
【００７０】
溶融安定性に優れたポリグリコール酸を製造するには、下記の一連の工程によりグリコリドの開環重合を行う。
【００７１】
（１）グリコリドを溶融状態で開環重合する工程、
（２）生成したポリマーを溶融状態から固体状態に変換する工程、
（３）所望により、固体状態で更に固相重合する工程、及び
（４）固体状態のポリマーを加熱下に溶融混練する工程。
【００７２】
本発明の製造方法では、先ず、溶融状態でグリコリドの開環重合を行い、次いで、固体状態に変換後、溶融混練する。固体状態に変換後、さらに固相重合を行い、しかる後、溶融混練してもよい。このような製造方法を採用することにより、前記工程（１）での開環重合条件を調整して生成ポリマーの着色を防止し、そして、前記工程（４）での溶融混練により、黄色度が上昇するのを抑制しつつ、短時間で均一な溶融状態での熱処理を可能とし、それによって、分子量分布が狭く、溶融粘度保持率が高いポリマーを生成させることができる。
【００７３】
前記工程（１）では、グリコリドを、少量の重合触媒の存在下に、１２０℃〜２５０℃の重合温度で開環重合させる。グリコリドの製造方法は、特に限定されないが、一般的には、グリコール酸オリゴマーを熱解重合することにより得ることができる。
【００７４】
グリコリドを単独で使用することにより、ポリグリコール酸の単独重合体を得ることができる。グリコリドと他のコモノマーとを併用することにより、ポリグリコール酸の共重合体を得ることができる。コモノマーとしては、前述のものを使用することができる。
【００７５】
コモノマーの中でも、共重合させやすく、物性に優れた共重合体が得られやすい点で、ラクチド、カプロラクトン、トリメチレンカーボネートなどの環状化合物；乳酸、グリコール酸などのヒドロキシカルボン酸；が好ましい。コモノマーは、全仕込みモノマーの通常４５重量％以下、好ましくは３０重量％以下、より好ましくは１０重量％以下の割合で使用する。共重合することにより、ポリグリコール酸の融点を低下させて加工温度を下げたり、結晶化速度を制御して押出加工性や延伸加工性を改善することができる。
【００７６】
重合触媒としては、前述のスズ系化合物、チタン系化合物、アルミニウム系化合物、ジルコニウム系化合物、ハロゲン化アンチモンなどを挙げることができるが、これらに限定されるものではない。重量平均分子量の調節ために、ラウリルアルコールのような高級アルコールを分子量調節剤として添加することができる。また、物性改良の目的で、グリセリンのような多価アルコールを添加してもよい。
【００７７】
重合装置としては、押出機型、パドル翼を持った縦型、ヘリカルリボン翼を持った縦型、押出機型やニーダー型の横型、アンプル型、管状型など様々な装置の中から、適宜選択することができる。
【００７８】
重合温度は、実質的な重合開始温度である１２０℃から２５０℃の範囲内で目的に応じて設定することができる。重合温度は、好ましくは１３０〜２４０℃、より好ましくは１４０〜２３０℃、特に好ましくは１５０〜２２５℃である。重合温度が高くなりすぎると、生成したポリマーが熱分解を受けやすくなる。重合時間は、３分間〜２０時間、好ましくは５分間〜１８時間の範囲内である。重合時間が短すぎると、重合が充分に進行し難く、長すぎると、生成ポリマーが着色しやすい。
【００７９】
重合時間は、重合温度や重合触媒量などによって最適な時間が選ばれるが、重合温度が２２５℃を越える場合には、反応時間が長いと着色しやすいので反応時間を短くすることが好ましい。重合温度が２２５℃を越える場合の反応時間は、３〜２０分間、好ましくは５〜１０分間の範囲である。多くの場合、工程（１）において、溶融状態での開環重合を２２５℃以下の温度で行うことが着色を防ぐ上で好ましい。
【００８０】
前記工程（２）において、工程（１）で生成したポリマーを溶融状態から固体状態に変換する。固体状態への変換は、(i)ポリマーが溶融状態にある重合温度から冷却する方法、(ii)溶融状態の重合温度を最終ポリマーの融点より低い温度で行うことにより、析出や結晶固化させる方法、(iii)核剤（タルク、クレー、酸化チタンなど）を添加する方法などにより行うことができる。
【００８１】
前記工程（３）では、所望により、固体状態でさらに固相重合を行う。溶融状態でグリコリドを開環重合させ、次いで、生成物を固体状態に変換後、さらに固相重合を行った後、溶融混練すると、溶融粘度保持率を高くするのに有効である。その理由の詳細は不明だが、固相重合は、ポリマーの重合度分布を狭くする効果があるものと推定される。固相重合は、ポリマーが固体状態を維持する温度で行う。固相重合温度は、通常、１２０℃以上２２０℃未満、好ましくは１４０〜２００℃である。固相重合時間は、通常、０．１〜２０時間、好ましくは１〜１５時間である。
【００８２】
前記工程（４）では、固体状態のポリマーを加熱下に溶融混練する。開環重合により得られたポリマーを溶融混練することによって、黄色度の昂進を抑制しつつ、溶融安定性を向上させることができる。溶媒混練の方法は、適時選択されるが、ロール、ニーダー、押出機などが好んで用いられる。特に、二軸のニーダーや押出機は、混練を効率よく行うことができるので好ましい。また、目的に応じて、溶融混練を複数回行うことにより、本発明の目的を達成させることができる場合もある。
【００８３】
溶融混練条件は、樹脂温度が好ましくは２２０〜２５０℃、より好ましくは２２５〜２４５℃の範囲内になるように設定することが好ましい。溶融混練時の樹脂温度が低すぎると、混練が充分ではなく、溶融安定性を向上させることが困難になる。樹脂温度が高すぎると、ポリマーが着色しやすくなる。溶融混練する工程で、ポリマーに熱安定剤を添加してもよい。
【００８４】
熱安定剤としては、重金属不活性化剤、ペンタエリスリトール骨格構造を有するリン酸エステル、少なくとも１つの水酸基と少なくとも１つの長鎖アルキルエステル基とを持つリン化合物、炭酸金属塩などが好ましい。これらの化合物は、それぞれ単独で、あるいは２種以上を組み合わせて使用することができる。
【００８５】
ホスファイト系酸化防止剤などのリン系化合物の多くは、むしろポリグリコール酸の溶融安定性を阻害する作用を示すことが判明した。これに対して、下記式（Ｉ）
【００８６】
【化２】
2004534135.tif 000003
【００８７】
で表されるペンタエリスリトール骨格構造を有するリン酸エステルは、特異的にポリグリコール酸の溶融安定性を向上させる作用を示す。
【００８８】
このようなペンタエリスリトール骨格構造を有するリン酸エステルの具体例としては、式（１）
【００８９】
【化３】
2004534135.tif 000004
【００９０】
で表されるサイクリックネオペンタンテトライルビス（２，６−ジ−ｔｅｒｔ−ブチル−４−メチルフェニル）ホスファイト、式（２）
【００９１】
【化４】
2004534135.tif 000005
【００９２】
で表されるサイクリックネオペンタンテトライルビス（２，４−ジ−ｔｅｒｔ−ブチルフェニル）ホスファイト、式（３）
【００９３】
【化５】
2004534135.tif 000006
【００９４】
で表されるホスファイト系酸化防止剤、及び式（４）
【００９５】
【化６】
2004534135.tif 000007
【００９６】
で表されるホスファイト系酸化防止剤が挙げられる。
【００９７】
これらの中でも、前記式（１）で表されるサイクリックネオペンタンテトライルビス（２，６−ジ−ｔｅｒｔ−ブチル−４−メチルフェニル）ホスファイトは、少量の添加でも、ポリグリコール酸の３％熱重量減少温度を顕著に高める作用を有するため特に好ましい。
【００９８】
また、リン系化合物の中では、式（ＩＩ）
【００９９】
【化７】
2004534135.tif 000008
【０１００】
で表される少なくとも１つの水酸基と少なくとも１つの長鎖アルキルエステル基とを持つリン化合物が好ましい。長鎖アルキルの炭素原子数は、８〜２４個の範囲が好ましい。このようなリン化合物の具体例としては、式（５）
【０１０１】
【化８】
2004534135.tif 000009
【０１０２】
で表されるモノまたはジ−ステアリルアシッドホスフェートが挙げられる。
【０１０３】
重金属不活性剤としては、例えば、式（６）
【０１０４】
【化９】
2004534135.tif 000010
【０１０５】
で表される２−ヒドロキシ−Ｎ−１Ｈ−１，２，４−トリアゾール−３−イル−ベンズアミド、及び式（７）
【０１０６】
【化１０】
2004534135.tif 000011
【０１０７】
で表されるビス〔２−（２−ヒドロキシベンゾイル）ヒドラジン〕ドデカン二酸が挙げられる。
【０１０８】
炭酸金属塩としては、炭酸カルシウム、炭酸ストロンチウムなどが挙げられる。
【０１０９】
これらの熱安定剤の配合割合は、結晶性ポリグリコール酸１００重量部に対して、通常０．００１〜５重量部、好ましくは０．００３〜３重量部、より好ましくは０．００５〜１重量部である。熱安定剤は、極少量の添加でも溶融安定性の改善効果のあるものが好ましい。熱安定剤の配合量が多すぎると、効果が飽和したり、透明性を阻害するなどの不都合を生じるおそれがある。
【０１１０】
溶融混練の時間は、通常１〜２０分間、好ましくは３〜１５分間、特に好ましくは５〜１０分間である。混練時間が短すぎると、溶融混練に溶融安定性の工場効果が小さく、長すぎると、ポリマーが着色しやすくなる。
【０１１１】
溶融混練後、ポリグリコール酸をペレット形状で回収することが、成形加工時の粉体性状による押出ムラが発生しないため望ましい。ペレットの好ましい形状は，前述のとおりである。
【０１１２】
前記工程（１）乃至（４）によりポリグリコール酸を製造することにより、(I)２５０℃で予熱５分間後に測定した初期粘度（η０）に対する２５０℃で６０分間保持後に測定した粘度（η６０）の割合〔（η６０／η０）×１００〕として定義される溶融粘度保持率が４０％以上、及び／または(II)プレス成形後、結晶化させたシートの黄色度（ＹＩ）が４０以下である溶融安定性に優れたポリグリコール酸を得ることができる。
【０１１３】
また、前記製造方法によれば、(III)流速１０ｍｌ／分の窒素気流下、５０℃から２℃／分の昇温速度で加熱したとき、５０℃での重量からの重量減少率が１％になる温度が２００℃以上であるポリグリコール酸、(IV)温度２４０℃、剪断速度１２２／秒で測定した溶融粘度が１０〜１００，０００Ｐａ・ｓの範囲であるポリグリコール酸、並びに(V)重量平均分子量（Ｍｗ）が１０，０００〜１，０００，０００で、かつ、重量平均分子量（Ｍｗ）と数平均分子量（Ｍｎ）との比（Ｍｗ／Ｍｎ）で表わされる分子量分布が１．０〜２．５の範囲にあるポリグリコール酸を製造することができる。
【実施例】
【０１１４】
以下に実施例及び比較例を挙げて、本発明についてより具体的に説明する。物性等の測定法は、下記のとおりである。
【０１１５】
（１）重量平均分子量及び分子量分布：
重量平均分子量（Ｍｗ）及び分子量分布（Ｍｗ／Ｍｎ）の測定は、ゲルパーミエーションクロマトグラフィー（ＧＰＣ）分析装置を用いて、以下の条件で行う。
【０１１６】
ヘキサフルオロイソプロパノール（セントラル硝子株式会社製の製品を蒸留してから使用）に、トリフルオロ酢酸ナトリウム塩（関東化学製）を加えて溶解し、５ｍＭトリフルオロ酢酸ナトリウム塩溶媒（Ａ）を作成する。
【０１１７】
溶媒（Ａ）を４０℃、１ｍｌ／分の流速でカラム（ＨＦＩＰ−ＬＧ＋ＨＦＩＰ−８０６Ｍ×２：ＳＨＯＤＥＸ製）中に流し、分子量８２．７万、１０．１万、３．４万、１．０万、及び０．２万の５つの分子量既知のポリメタクリル酸メチル（ＰＯＬＹＭＥＲ  ＬＡＢＯＲＡＴＯＲＩＥＳ  Ｌｔｄ．製）の各１０ｍｇと溶媒（Ａ）とで１０ｍｌの溶液とし、そのうちの１００μｌをカラム中に通し、屈折率（ＲＩ）検出による検出ピーク時間を求める。５つの標準試料の検出ピーク時間と分子量とをプロットすることにより、分子量の検量線を作成する。
【０１１８】
次に、試料１０ｍｇに溶媒（Ａ）を加えて１０ｍｌの溶液とし、そのうちの１００μｌをカラム中に通して、その溶出曲線から重量平均分子量（Ｍｗ）、数平均分子量（Ｍｎ）、及び分子量分布（Ｍｗ／Ｍｎ）を求める。計算には、島津製作所製Ｃ−Ｒ４ＡＧＰＣプログラムＶｅｒ１．２を用いた。
【０１１９】
（２）溶融粘度：
ポリヒドロキシカルボン酸１０ｇをアルミシートに挟んで、２４０℃に加熱されているプレス機にセットし、予熱３０秒間後、５Ｍｐａで１５秒間加圧し、しかる後、急冷してシートを作成する。得られた非晶シートを１５０℃で３０分間オーブン中で加熱して結晶化させる。得られた結晶化シートを、幅５ｍｍ、長さ５０〜７５ｍｍの長方形の短冊状に切り出して、溶融粘度測定用サンプルとする。測定用サンプルの重量は、７ｇとする。このサンプルを東洋精機株式会社製キャピログラフ３Ｃの２４０℃に設定した内径９．５５ｍｍのシリンダー内に投入し、５分間の予熱後、内径１ｍｍ、長さ１０ｍｍのダイスから剪断速度１２２／秒で樹脂を押し出し、そのときの応力から溶融粘度（Ｐａ・ｓ）を求める。
【０１２０】
（３）黄色度（ＹＩ）：
ポリヒドロキシカルボン酸１０ｇをアルミシートで挟んで、２４０℃に加熱されているプレス機にセットし、予熱３０秒間後、５Ｍｐａで１５秒間加圧し、しかる後、急冷してシートを作成する。得られた非晶シートを１５０℃で３０分間オーブン中で加熱して結晶化させる。東京電色株式会社製カラーアナライザーＴＣ−１８００ＭＫＩＩを用いて、結晶化シートの黄色度（ＹＩ）を求める。２度視野、標準光Ｃ、反射光測定の条件で３回測定し、その平均値を算出してポリヒドロキシカルボン酸の黄色度（ＹＩ）とする。
【０１２１】
（４）土中崩壊性：
ポリヒドロキシカルボン酸を２４０℃で３０秒間加熱・加圧し、しかる後、急冷してシートを作成した。このシートを、日本国福島県いわき市内の民家のジャガイモ畑の深さ１５ｃｍのところに埋めた。具体的には、シートを深さ１５ｃｍに掘った地中に、地面に水平にシートが重ならないように置いて、土をかけて埋めた。所定期間経過後、土を慎重に掘り起こして、シートの形状を確認し、以下の基準で評価した。
Ａ：シートの形状保持している、
Ｂ：シートの形状が一部崩壊している、
Ｃ：崩壊している。
【０１２２】
（５）溶融粘度保持率：
レオメトリックス社製ＲＳＤＩＩを用い、窒素雰囲気下、ポリグリコール酸２ｇを１／２インチ径のパラレルプレートの間にセットし、ギャップ長１．５ｍｍとする。２５０℃で予熱５分間の後、１０ｒａｄ／ｓの角速度でポリグリコール酸の初期粘度（η０；Ｐａ・ｓ）を測定する。一方、２５０℃で６０分間保持した後、１０ｒａｄ／ｓの角速度でポリグリコール酸の粘度（η６０；Ｐａ・ｓ）を測定する。溶融粘度保持率は、下記式により算出される。
溶融粘度保持率（％）＝〔（η６０）／（η０）〕×１００
【０１２３】
（６）重量減少率：
メトラー社製ＴＧ５０を用い、流速１０ｍｌ／分で窒素を流し、この窒素雰囲気下、ポリグリコール酸を５０℃から２℃／分の昇温速度で加熱して、重量減少率を測定した。５０℃におけるポリグリコール酸の重量（Ｗ５０）に対し、該重量が１％減少したときの温度を正確に読み取り、その温度をポリグリコール酸の重量減少率が１％となる温度とする。
【０１２４】
（７）成形性
ポリグリコール酸を、２００ｍｍ幅のＴダイを装着した内径２０ｍｍのシリンダーを有する単軸押出機に投入し、シート状に溶融押出し、冷却ロールで巻き取ることによりシートの成形を行った。成形性は、以下の基準で評価した。
Ａ：長時間にわたって安定した押出成形が可能であり、かつ、成形シートは、透明でほぼ無色である、
Ｂ：安定した押出成形が可能であるが、成形シートは、褐色を呈している、
Ｃ：シートの押出成形中、押出トルクの変動が観察され、また、押出中にシートの破断が見られ、安定した成形が困難である。
【０１２５】
［実施例１］
グリコリド１００ｇと四塩化スズ５ｍｇとラウリルアルコール５０ｍｇをガラス製試験管に投入し、２００℃で３時間重合を行った。重合後、１６０℃で１２時間延長重合を行った。重合後、冷却してからポリマーを取り出し、粉砕し、アセトンで洗浄した。しかる後、３０℃で真空乾燥してポリマーを得た。得られたポリグリコール酸の性状と、土中崩壊性試験の結果を合わせて表１に示す。
【０１２６】
［実施例２］
ラウリルアルコールの量を４０ｍｇに変えたこと以外は、実施例１と同様にしてポリグリコール酸を製造した。結果を表１に示す。
【０１２７】
［実施例３］
ラウリルアルコールの量を５ｍｇに変えたこと以外は、実施例１と同様にしてポリグリコール酸を製造した。結果を表１に示す。
【０１２８】
［比較例１］
延長重合を行わなかったこと以外は、実施例１と同様にしてポリグリコール酸を製造した。結果を表１に示す。
【０１２９】
［比較例２］
延長重合を行わなかったこと以外は、実施例３と同様にしてポリグリコール酸を製造した。結果を表１に示す。
【０１３０】
［比較例３］
グリコリド１００ｇと四塩化スズ５ｍｇとラウリルアルコール５ｍｇをガラス製試験管に投入し、２４０℃で２時間重合を行った。重合後、冷却してからポリマーを取り出し、粉砕し、アセトンで洗浄した。しかる後、３０℃で真空乾燥してポリマーを得た。得られたポリグリコール酸の性状と、土中崩壊性試験の結果を合わせて表１に示す。
【０１３１】
【表１】
2004534135.tif 000012
【０１３２】
表１の結果から明らかなように、分子量分布が広い場合（比較例１〜２）には、重量平均分子量の大きさに拘わらず、土中崩壊性試験でいずれも早期の崩壊性をしめす。これに対して、分子量分布をシャープにした場合（実施例１〜３）には、早期の土中崩壊性を抑制することができるだけではなく、重量平均分子量を調整することによって、生分解性速度を制御できることが分かる。
【０１３３】
[実施例４］
グリコリド１００ｇと４ｍｇの二塩化スズ２水和塩をガラス製試験管に投入し、２００℃で１時間攪拌した後、３時間静置して開環重合を行った。重合終了後、冷却してから生成ポリマーを取り出し、粉砕し、アセトンで洗浄した。その後、３０℃で真空乾燥してポリマーを回収した。次いで、このポリマーを２３０℃に設定した東洋精機株式会社製ラボプラストミルに投入し、１０分間溶融混練した。
【０１３４】
このようにして得られたポリグリコール酸は、溶融粘度保持率が５９％、結晶化シートの黄色度（ＹＩ）が２７．２、重量減少率１％の温度が２２５℃、重量平均分子量（Ｍｗ）が２４．５万、分子量分布（Ｍｗ／Ｍｎ）が２．１、溶融粘度が５００Ｐａ・ｓであった。
【０１３５】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、透明でほぼ無色であった。押出開始から６時間経過しても、安定した成形が可能であった。結果を表２に示す。
【０１３６】
［実施例５］
５ｍｍ穴のダイス付き東洋精機株式会社製ＬＴ−２０を用いて、回転数１５ｒｐｍ、２００〜２４０℃の温度設定（樹脂温度２４０℃）とし、３００ｐｐｍの四塩化スズ５水和物を加えたグリコリドをホッパーから投入して開環重合を行った。ダイスからでてきたストランドをホットカットして、ペレット（長さ６ｍｍ、厚み３ｍｍ）を得た。色を染めたペレットをホッパー口から投入して、着色した樹脂が留出するまでの時間（滞留時間）を測定したところ、７分間であった。さらに、得られたポリマーを２３０℃に設定した東洋精機社製ラボプラストミルに投入し、１５分間溶融混練した。
【０１３７】
このようにして得られたポリグリコール酸は、溶融粘度保持率が４１％、結晶化シートの黄色度（ＹＩ）が１６．５、重量減少率１％の温度が２２０℃、重量平均分子量（Ｍｗ）が１２．０万、分子量分布（Ｍｗ／Ｍｎ）が２．２、溶融粘度が３００Ｐａ・ｓであった。
【０１３８】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、透明でほぼ無色であった。押出開始から６時間経過しても、安定した成形が可能であった。結果を表２に示す。
【０１３９】
［実施例６］
グリコリド１００ｇと４ｍｇの二塩化スズ２水和塩をガラス製試験管に投入し、１８０℃で２時間開環重合を行った。反応終了時、生成ポリマーは、固化していた。固体状態のポリマーを１６０℃で１０時間静置して、さらに固相重合を行った。重合終了後、冷却してからポリマーを取り出し、粉砕し、アセトンで洗浄した。次いで、３０℃で真空乾燥してポリマーを回収した。次に、このポリマーを２３０℃に設定した東洋精機株式会社製ラボプラストミルに投入し、１０分間溶融混練した。
【０１４０】
このようにして得られたポリグリコール酸は、溶融粘度保持率が６５％、結晶化シートの黄色度（ＹＩ）が１５．８、重量減少率１％の温度が２３１℃、重量平均分子量（Ｍｗ）が２９．０万、分子量分布（Ｍｗ／Ｍｎ）が１．８、溶融粘度が８００Ｐａ・ｓであった。
【０１４１】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、透明でほぼ無色であった。押出開始から６時間経過しても、安定した成形が可能であった。結果を表２に示す。
【０１４２】
［実施例７］
グリコリド１００ｇと５ｍｇの二塩化スズ２水和塩をガラス製試験管に投入し、１８０℃で４時間静置して開環重合を行った。重合終了時、生成ポリマーは、固化していた。冷却後、ポリマーを取り出して粉砕し、アセトンで洗浄した。次いで、３０℃で真空乾燥してポリマーを回収した。得られたポリマーを５ｍｍ穴のダイス付き東洋精機社製ＬＴ−２０を用いて、回転数３０ｒｐｍ、２００〜２４０℃の温度設定（樹脂温度２４０℃）で押し出し、ダイスからでてきたストランドをホットカットしてペレット（長さ６ｍｍ、厚み３ｍｍ）を作成した。色を染めたペレットをホッパー口から投入し、着色した樹脂が留出するまでの時間（滞留時間）を測定したところ、５．５分間であった。
【０１４３】
このようにして得られたポリグリコール酸は、溶融粘度保持率が６１％、結晶化シートの黄色度（ＹＩ）が１０．２、重量減少率１％の温度が２３０℃、重量平均分子量（Ｍｗ）が２６．０万、分子量分布（Ｍｗ／Ｍｎ）が１．９、溶融粘度が７８０Ｐａ・ｓであった。
【０１４４】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、透明でほぼ無色であった。押出開始から１２時間経過しても、安定した成形が可能であった。結果を表２に示す。
【０１４５】
［実施例８］
実施例７と同様にして、グリコリド１００ｇと５ｍｇの二塩化スズ２水和塩をガラス製試験管に投入し、１８０℃で４時間静置して開環重合を行った。回収したポリグリコール酸１００重量部に対して、熱安定剤として、前記式４で表されるホスファイト系酸化防止剤（旭電化工業株式会社製ＰＥＰ−８）０．０３重量部を添加した混合物を、ＬＴ−２０押出機に投入し、実施例７と同様にして、ペレットを作成した。結果を表２に示す。
【０１４６】
［実施例９］
グリコリド１００ｇ及び二塩化スズ２水和塩３ｍｇを用い、１７０℃で２４時間重合を行った。重合後、冷却してからポリマーを取り出し、粉砕し、アセトンで洗浄した。次いで、このポリマーを２３０℃に設定した東洋精機株式会社製ラボプラストミルに投入し、１０分間溶融混錬した。
【０１４７】
このようにして得られたポリグリコール酸は、溶融粘度保持率が６０％、結晶化シートの黄色度（ＹＩ）が１３．４、重量減少率１％の温度が２２９℃、重量平均分子量（Ｍｗ）が２３．９万、分子量分布（Ｍｗ／Ｍｎ）が２．２、溶融粘度が７７０Ｐａ・ｓであった。
【０１４８】
同様の方法で得られたポリグリコール酸１０ｋｇを、２００ｍｍ幅のＴダイを装着した内径２０ｍｍのシリンダーを有する単軸押出機に投入して、シート状に溶融押出し、冷却ロールで巻き取ることによりシートを形成した。得られたシートは、透明でほぼ無色であった。押出開始から６時間経過しても、安定した成形が可能であった。結果を表２に示す。
【０１４９】
［比較例４］
グリコリド１００ｇと５ｍｇの二塩化スズ２水和塩をへリカルリボン翼付き反応器に投入し、２３０℃で２時間攪拌して開環重合を行った。反応終了後、ポリマーを掻き出し、アセトンで洗浄した。次いで、３０℃で真空乾燥してポリマーを回収した。
【０１５０】
このようにして得られたポリグリコール酸は、溶融粘度保持率が４２％、結晶化シートの黄色度（ＹＩ）が６７．８、重量減少率１％の温度が２３０℃、重量平均分子量（Ｍｗ）が２５．０万、分子量分布（Ｍｗ／Ｍｎ）が２．２、溶融粘度が７５０Ｐａ・ｓであった。
【０１５１】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、褐色であった。安定した押出成形が可能であったが、色調が不満足であった。結果を表２に示す。
【０１５２】
［比較例５］
グリコリド１００ｇと５ｍｇの二塩化スズ２水和塩をガラス製試験管に投入し、１８０℃で４時間静置して開環重合を行った。重合終了時、ポリマーは固化していた。冷却後、ポリマーを取り出し、粉砕し、アセトンで洗浄した。次いで、３０℃で真空乾燥してポリマーを回収した。
【０１５３】
このようにして得られたポリグリコール酸は、溶融粘度保持率が２１％、結晶化シートの黄色度（ＹＩ）が１０．１、重量減少率１％の温度が１９０℃、重量平均分子量（Ｍｗ）が２５．０万、分子量分布（Ｍｗ／Ｍｎ）が２．７、溶融粘度が９７０Ｐａ・ｓであった。
【０１５４】
同様の方法で得られたポリグリコール酸１０ｋｇを、２００ｍｍ幅のＴダイを装着した内径２０ｍｍのシリンダーを有する単軸押出機に投入し、シート状に溶融押出し、冷却ロールで巻き取ることによりシートを成形した。得られたシートは、透明でほぼ無色であった。しかし、押出トルクの変動が観察され、押出中に何度もシートの破断が見られ、安定した成形が困難であった。また、押出中に揮発分の発生量が多く、ロールへの揮発物の付着が観察された。結果を表２に示す。
【０１５５】
【表２】
2004534135.tif 000013
【０１５６】
表２の結果から明らかなように、本発明の溶融安定性ポリグリコール酸（実施例４〜７）は、溶融粘度保持率が高く、かつ、黄色度（ＹＩ）が小さく、その結果、押出成形性に優れ、透明でほぼ無色のシートを安定して得ることができる。また、本発明の溶融安定性ポリグリコール酸（実施例４〜７）は、重量平均分子量（Ｍｗ）と分子量分布を適切な範囲に調整することにより、生分解性を制御することができる。
【０１５７】
これに対して、開環重合後、溶融混練を行っていないポリグリコール酸は、分子量分布（Ｍｗ／Ｍｎ）が小さくなるような重合条件を採用しても（比較例４）、黄色度（ＹＩ）が大きく、成形品が褐色を呈する。また、開環重合後、溶融混練を行っていないポリグリコール酸は、黄色度（ＹＩ）が低くなるような重合条件を採用しても（比較例５）、溶融粘度保持率が極めて低く、重量減少率１％となる温度も低く、溶融安定性の悪いものであり、成形性に劣る。また、比較例２のポリグリコール酸は、生分解性の程度を制御することが困難である。
【産業上の利用可能性】
【０１５８】
本発明によれば、生分解性速度が制御され、かつ、着色が抑制されたポリヒドロキシカルボン酸が提供される。また、本発明によれば、早期に強度や外観保持性が低下することがなく、また、均一な品質を示す成形品を与えることができるポリヒドロキシカルボン酸が提供される。さらに、本発明によれば、溶融安定性に優れ、かつ、着色の少ないポリグリコール酸及びその製造方法が提供される。特に、本発明の溶融安定性ポリグリコール酸は、生分解性を有し、ガスバリヤー性、耐熱性、成形加工性、機械的強度等に優れている。
【０１５９】
本発明のポリヒドロキシカルボン酸は、シート、フィルム、繊維、その他の各種成形品、複合材料（例えば、多層フィルム、多層容器）などとして有用である。本発明のポリヒドロキシカルボン酸は、生分解性速度を制御することができるので、各種分野での使用目的に適合させることが容易である。
【国際公開パンフレット】
2004534135.tif 000014
2004534135.tif 000015
2004534135.tif 000016
2004534135.tif 000017
2004534135.tif 000018
2004534135.tif 000019
2004534135.tif 000020
2004534135.tif 000021
2004534135.tif 000022
2004534135.tif 000023
2004534135.tif 000024
2004534135.tif 000025
2004534135.tif 000026
2004534135.tif 000027
2004534135.tif 000028
2004534135.tif 000029
2004534135.tif 000030
2004534135.tif 000031
2004534135.tif 000032
2004534135.tif 000033
2004534135.tif 000034
2004534135.tif 000035
2004534135.tif 000036
2004534135.tif 000037
2004534135.tif 000038
2004534135.tif 000039
2004534135.tif 000040
2004534135.tif 000041
2004534135.tif 000042
2004534135.tif 000043
2004534135.tif 000044
2004534135.tif 000045
2004534135.tif 000046
2004534135.tif 000047
2004534135.tif 000048
2004534135.tif 000049
2004534135.tif 000050
2004534135.tif 000051
2004534135.tif 000052
2004534135.tif 000053
2004534135.tif 000054
2004534135.tif 000055
2004534135.tif 000056
2004534135.tif 000057
2004534135.tif 000058
2004534135.tif 000059
2004534135.tif 000060
2004534135.tif 000061
2004534135.tif 000062
2004534135.tif 000063
2004534135.tif 000064
2004534135.tif 000065
2004534135.tif 000066
2004534135.tif 000067
2004534135.tif 000068
2004534135.tif 000069
2004534135.tif 000070
2004534135.tif 000071
2004534135.tif 000072
2004534135.tif 000073
【国際調査報告】
2004534135.tif 000074
2004534135.tif 000075
2004534135.tif 000076
2004534135.tif 000077